(57)【特許請求の範囲】
【請求項１】
経糸または緯糸のいずれか一方の少なくとも一部がモノフィラメントであり、かつ、前記いずれか一方以外の経糸または緯糸の少なくとも一部がマルチフィラメントであり、下記（１）または（２）のいずれかの条件を満たす織物。
（１）前記モノフィラメントが前記マルチフィラメントと融着しており、かつ、マルチフィラメント被覆率ａ／Ｌとモノフィラメント隠蔽率ｈ／ｂが（Ａ）式および（Ｂ）式をともに満たす。
１．０≦ａ／Ｌ≦１．５    ・・・（Ａ）式
０．５≦ｈ／ｂ≦１．０    ・・・（Ｂ）式
（２）前記モノフィラメントが前記マルチフィラメントと融着しておらず、かつ、マルチフィラメント被覆率ａ／Ｌとモノフィラメント隠蔽率ｈ／ｂが（Ｃ）式および（Ｄ）式をともに満たす。
１．０≦ａ／Ｌ≦１．５    ・・・（Ｃ）式
０．７≦ｈ／ｂ≦１．０    ・・・（Ｄ）式
尚、ここにおいてａ、ｂ、Ｌ、ｈは以下の意味を有する。
ａ ：マルチフィラメントの断面における織物表面方向の軸長
ｂ ：マルチフィラメントの断面における織物厚み方向の軸長
Ｌ ：隣り合ったマルチフィラメントの中心間距離
ｈ ：モノフィラメントのクリンプ高さ
【請求項２】
前記マルチフィラメントのカバーファクターが８００以上１２００以下である請求項１に記載の織物。
【請求項３】
前記マルチフィラメントの撚り係数が０以上１００００以下である請求項１〜２のいずれかに記載の織物。
【請求項４】
前記モノフィラメントの曲げ剛性が１ｃＮ以上６ｃＮ以下である請求項１〜３のいずれかに記載の織物。
【請求項５】
前記モノフィラメントが芯鞘複合糸であり、鞘成分の融点が芯成分の融点よりも少なくとも１０℃低い請求項１〜４のいずれかに記載の織物。
【請求項６】
ＪＩＳ  Ｌ１０９６（２０１０）  ８．１９．３  Ｃ法に準じた磨耗試験において、４０００回減重量が０．５ｇ未満かつ孔開き無しである請求項１〜５のいずれかに記載の織物。
【請求項７】
ＫＥＳ表面摩擦特性値の平均摩擦係数ＭＩＵが０．１０〜０．４２であり、かつ平均摩擦係数の変動ＭＭＤが０．０１〜０．０７である請求項１〜６のいずれかに記載の織物。
【発明の詳細な説明】
【技術分野】
【０００１】
本発明は、織物に関する。さらに詳しくは靴や作業服、カバンなどに好ましく用い得る耐摩耗性や肌触りに優れた織物に関する。
【背景技術】
【０００２】
従来、経糸もしくは緯糸のいずれか一方の少なくとも一部にモノフィラメントを用い、前記いずれか一方以外の経糸もしくは緯糸の少なくとも一部にマルチフィラメントを用いて構成した布帛としては種々のものが提案されている。例えば、特許文献１には、単糸繊度が２０デニール以下で全繊度が１００〜３０００デニールの合成繊維マルチフィラメントを経糸に用い、繊度が１００〜３０００デニールの合成繊維モノフィラメントを用いた垣網用原糸が開示されている。
【０００３】
また、特許文献２には、ポリプロピレンマルチフィラメントを例えば経糸に用い、芯鞘型複合ポリプロピレンモノフィラメントを緯糸に用いたメッシュ体であって、芯鞘型複合ポリプロピレンモノフィラメントの鞘部の溶融温度を芯部の溶融温度より高くし、製織後の加熱工程で鞘部のポリプロピレンを溶かし経糸と緯糸とを固着される技術が開示されている。
【０００４】
さらに、特許文献３には、耐摩耗性がありソフトな風合いを有する表皮材用織物であって、ポリトリメチレンテレフタレートマルチフィラメントを緯糸に用いポリトリメチレンテレフタレートモノフィラメントを経糸に用いた織物が開示されている（特許文献３の実施例６）。
【０００５】
上記とは別に、特許文献４には、耐摩耗性を向上させた布帛として、芯部を構成するポリマーの融点より低い融点のポリマーを鞘部に有する芯鞘複合繊維を配し、鞘部の熱融着により、繊維同士を固定することで目ズレ発生を抑制した布帛が提案されている。
【先行技術文献】
【特許文献】
【０００６】
【特許文献１】実開昭５８−１５８６７２号公報
【特許文献２】特開平１１−２００１７８号公報
【特許文献３】特開２００２−２０１５４８号公報
【特許文献４】特開２０１０−２３６１１６号公報
【発明の概要】
【発明が解決しようとする課題】
【０００７】
従来、靴や作業服、カバンといった布帛製品において、擦れやすい袖口、凸部あるいは角の部分などには、繰り返しの摩擦に耐えるために、布帛を重ねるか、あるいは、合成ゴム等をコーティングした加工布や、ウレタン等をコーティングした人工皮革などを使用することが一般的であるが、いずれの方法も、布帛製品を厚く、重くし、通気性を低下させる上、肌触りがよくないと言う問題や加工に伴いコストアップも発生すると言う問題があり、耐摩耗性や肌触りに優れるとともに、軽量性、通気性を兼備した布帛が望まれていた。
【０００８】
しかしながら特許文献１開示の垣網用原糸は、その用途上、当然ながら肌触りが考慮されておらず、肌触りのよい織物の具体的構造も開示されていない。
【０００９】
また、特許文献２に開示のメッシュ体は建築工事用途であり、肌触りは考慮されておらず、肌触りのよい織物の具体的構造も開示されていない。
【００１０】
さらに、特許文献３に開示のポリトリメチレンテレフタレートマルチフィラメントを緯糸に用いポリトリメチレンテレフタレートモノフィラメントを経糸に用いた表皮材用織物は、ポリトリメチレンテレフタレート繊維の物性や織物の弾性回復率についての記載はあるものの、実際に製織する上での簡便な評価指標不明であり、特許文献３の開示をそのまま実施しても耐摩耗性やソフトな風合いに優れた織物が必ずしも得られるものではなかった。
【００１１】
特許文献４に具体的に開示された布帛は、繊維の融着固定により目ズレが抑制され、耐摩耗性は向上するものの、融着固化した繊維が摩擦相手に接触するために、肌触りが悪くなってしまうという問題があった。
【００１２】
本発明は、上記したような従来技術の問題点を解決し、繰り返し摺動に対する耐摩耗性に優れ、かつ肌触りが良好である布帛製品に適した織物を提供することである。
【課題を解決するための手段】
【００１３】
上記課題を解決するために成した第１の発明は、経糸または緯糸のいずれか一方の少なくとも一部がモノフィラメントであり、かつ、前記いずれか一方以外の経糸または緯糸の少なくとも一部がマルチフィラメントであり、下記（１）または（２）のいずれかの条件を満たすことを特徴とする織物である（第1の発明）。
【００１４】
（１）前記モノフィラメントが前記マルチフィラメントと融着しており、かつ、マルチフィラメント被覆率ａ／Ｌとモノフィラメント隠蔽率ｈ／ｂが（Ａ）式および（Ｂ）式をともに満たす。
１．０≦ａ／Ｌ≦１．５    ・・・（Ａ）式
０．５≦ｈ／ｂ≦１．０    ・・・（Ｂ）式
（２）前記モノフィラメントが前記マルチフィラメントと融着しておらず、かつ、マルチフィラメント被覆率ａ／Ｌとモノフィラメント隠蔽率ｈ／ｂが（Ｃ）式および（Ｄ）式をともに満たす。
１．０≦ａ／Ｌ≦１．５    ・・・（Ｃ）式
０．７≦ｈ／ｂ≦１．０    ・・・（Ｄ）式
尚、ここにおいてａ、ｂ、Ｌ、ｈは以下の意味を有する。
ａ ：マルチフィラメントの断面における織物表面方向の軸長
ｂ ：マルチフィラメントの断面における織物厚み方向の軸長
Ｌ ：隣り合ったマルチフィラメントの中心間距離
ｈ ：モノフィラメントのクリンプ高さ
【００１５】
上記課題を解決するために成した第２の発明は、第１の発明において、前記マルチフィラメントのカバーファクターが８００以上１２００以下であることを特徴とする織物である（第２の発明）。
【００１６】
上記課題を解決するために成した第３の発明は、第１又は第２のいずれかの発明において、前記マルチフィラメントの撚り係数が０以上１０,０００以下であることを特徴とする織物である（第３の発明）。
【００１７】
上記課題を解決するために成した第４の発明は、第１〜３のいずれかの発明において、
前記モノフィラメントの曲げ剛性が１ｃＮ以上６ｃＮ以下であることを特長とする織物である（第４の発明）。
【００１８】
上記課題を解決するために成した第５の発明は、第１〜４のいずれかの発明において、前記モノフィラメントが芯鞘複合糸であり、鞘成分の融点が芯成分の融点よりも少なくとも１０℃低いことを特徴とする織物である（第５の発明）。
【００１９】
上記課題を解決するために成した第６の発明は、第１〜５のいずれかの発明において、ＪＩＳ  Ｌ１０９６  ８．１９．３  Ｃ法に準じた磨耗試験において、４０００回減重量が０．５ｇ未満かつ孔開き無しであることを特徴とする織物である（第６の発明）。
【００２０】
上記課題を解決するために成した第７の発明は、第１〜６のいずれかの発明において、ＫＥＳ表面摩擦特性値の平均摩擦係数ＭＩＵが０．１０〜０．４２であり、かつ平均摩擦係数の変動ＭＭＤが０．０１〜０．０７であることを特徴とする織物である（第７の発明）。
【発明の効果】
【００２１】
第１の発明によれば、耐摩耗性を担保するモノフィラメントと肌触りを担保するマルチフィラメントの長所同士の好適配備が確保され、耐摩耗性や肌触りに優れた織物を容易に提供することができる。また、本発明を構成するモノフィラメントとマルチフィラメントは、融着させて（１）の条件を満たすようにするか、融着させずに（２）の条件を満たすようにすることにより、目ズレが効果的に抑制され、より耐磨耗性が改善されるとともに、経糸と緯糸の適切な配備が崩れにくく、良好な肌触りを維持できる織物を提供することができる。
【００２２】
第２の発明によれば、マルチフィラメントのカバーファクターを特定範囲に制御することにより、経糸と緯糸との拘束力を適切に制御できるとともに、マルチフィラメントのクリンプ形状を良好に維持できるので、軽量性、耐久性に優れるとともに肌触り、通気性の良い織物を提供することができる。
【００２３】
第３の発明によれば、マルチフィラメントの撚り係数を好適化にすることにより、マルチフィラメントの断面形状が扁平になりやすくモノフィラメントとの接触面積が大きくなることから、モノフィラメントに接触する単糸数が多くなり、１本の単糸にかかる力が分散されることで単糸切れが発生しにくくなり、よりいっそう耐摩耗性に優れるとともに肌ざわりのよい織物を提供することができる。
【００２４】
第４の発明によれば、モノフィラメントの曲げ剛性の好適化を図ることにより、モノフィラメントの曲げ剛性低下に起因する目ズレ発生を抑止し得るとともに、過度に高い曲げ剛性に起因するクリンプ形状維持性能低下に伴う糸拘束力不足による目ズレを防止できたり、モノフィラメント隠蔽率ｈ／ｂ低下による耐磨耗性低下を防いだりすることができる。
【００２５】
第５の発明によれば、経糸と緯糸の融着に新たな融着剤を用いることなく、容易に耐摩耗性や肌触りに優れた織物を提供することができる。
【００２６】
第６の発明によれば、靴や作業服、カバンといった布帛製品において摩擦に対する耐久性に優れた織物を提供することができる。
【００２７】
第７の発明によれば、靴や作業服、カバンといった布帛製品において表面が滑らかで肌触りのよい織物を提供することができる。
【００２８】
以上の通り、本発明にかかる織物は、耐摩耗性に優れ、かつ肌触りが良好であるため、それ単独で靴や作業服やカバンといった身に着ける布帛製品として好適に使用できる。また、用途はこれに限定されるものではなく、例えば、乗り物の座席シート用表皮材など、耐摩耗性と柔らかな触感が要求される各種布帛製品に利用可能である。
【図面の簡単な説明】
【００２９】
【図１】図１は、マルチフィラメント被覆率とモノフィラメント隠蔽率を算出するための測定部位の概略を示す織物の模式断面図である。
【図２】図２は、織組織が平織の例におけるマルチフィラメントの断面における織物表面方向の軸長ａ、マルチフィラメントの断面における織物厚み方向の軸長ｂの定義を説明するための織物の模式断面図である。
【図３】図３は、織組織が２／２ツイル織の例におけるマルチフィラメントの断面における織物表面方向の軸長ａ、マルチフィラメントの断面における織物厚み方向の軸長ｂの定義を説明するための織物を例とした模式断面図である。
【図４】図４は、織組織が平織の場合における隣り合ったマルチフィラメントの中心間距離Ｌ、モノフィラメントのクリンプ高さｈの定義を説明するための織物を例とした模式断面図である。
【図５】図５は、織組織が２／２ツイル織の場合における隣り合ったマルチフィラメントの中心間距離Ｌ、モノフィラメントのクリンプ高さｈの定義を説明するための織物を例とした模式断面図である。
【発明を実施するための形態】
【００３０】
以下、本発明を詳細に説明する。
【００３１】
本発明に係る織物は、経糸または緯糸のいずれか一方の少なくとも一部がモノフィラメントであり、かつ、前記いずれか一方以外の経糸または緯糸の少なくとも一部がマルチフィラメントであり、下記（１）または（２）のいずれかの条件を満たすことを主たる特徴とする。
（１）前記モノフィラメントが前記マルチフィラメントと融着しており、かつ、マルチフィラメント被覆率ａ／Ｌとモノフィラメント隠蔽率ｈ／ｂが（Ａ）式および（Ｂ）式をともに満たす
１．０≦ａ／Ｌ≦１．５    ・・・（Ａ）式
０．５≦ｈ／ｂ≦１．０    ・・・（Ｂ）式
（２）前記モノフィラメントが前記マルチフィラメントと融着しておらず、かつ、マルチフィラメント被覆率ａ／Ｌとモノフィラメント隠蔽率ｈ／ｂが（Ｃ）式および（Ｄ）式をともに満たす
１．０≦ａ／Ｌ≦１．５    ・・・（Ｃ）式
０．７≦ｈ／ｂ≦１．０    ・・・（Ｄ）式
尚、ここにおいてａ、ｂ、Ｌ、ｈは以下の意味を有する。
ａ ：マルチフィラメントの断面における織物表面方向の軸長
ｂ ：マルチフィラメントの断面における織物厚み方向の軸長
Ｌ ：隣り合ったマルチフィラメントの中心間距離
ｈ ：モノフィラメントのクリンプ高さ
【００３２】
上記ａ、ｂ、Ｌ、ｈの詳細な定義は以下のとおりある。以下図１〜図５を用いて説明する。図１は、マルチフィラメント被覆率とモノフィラメント隠蔽率を算出するための測定部位の概略を示す織物の模式断面図であり、当該織物について経糸（または緯糸）であるモノフィラメント１の繊維の長手方向と平行方向、すなわち緯糸（または経糸）であるマルチフィラメント２を切断した切断面である。図２は、織組織が平織の例におけるマルチフィラメントの断面における織物表面方向の軸長ａ、マルチフィラメントの断面における織物厚み方向の軸長ｂの定義を説明するための織物の模式断面図であり、図１と同様の方向で切断した切断面である。図３は、織組織が２／２ツイル織の例におけるマルチフィラメントの断面における織物表面方向の軸長ａ、マルチフィラメントの断面における織物厚み方向の軸長ｂの定義を説明するための織物を例とした模式断面図であり、織組織が異なる以外は上記図１と同様の方向で切断した切断面である。図４は、織組織が平織の場合における隣り合ったマルチフィラメントの中心間距離Ｌ、モノフィラメントのクリンプ高さｈの定義を説明するための織物を例とした模式断面図であり、上記図１と同様の方向で切断した切断面である。図５は、織組織が２／２ツイル織の場合における隣り合ったマルチフィラメントの中心間距離Ｌ、モノフィラメントのクリンプ高さｈの定義を説明するための織物を例とした模式断面図であり、上記図３と同様の方向で切断した切断面である。
【００３３】
まずａ、ｂについて説明する。
【００３４】
一つのマルチフィラメント断面を囲み、かつ４辺全てがマルチフィラメント断面と接する様に描かれ、かつマルチフィラメントの厚み方向と垂直方向（つまりは織物表面方向）と平行な線を一辺とする長方形において、織物表面方向に沿った辺の長さをマルチフィラメントの断面における織物表面方向の軸長ａとし、織物表面方向と垂直な方向に沿った辺の長さをマルチフィラメントの断面における織物厚み方向の軸長ｂとする。（図２、図４参照）
【００３５】
次にＬについて説明する。
【００３６】
上記マルチフィラメントと厚み方向で接する１本のモノフィラメントにおいて、隣合うクリンプ頂点Ｃ１とＣ２の２点を結んだ距離を２Ｌとし、２Ｌの半分の長さを隣り合ったマルチフィラメントの中心間距離Ｌとする（図３、図５参照）。
【００３７】
最後にｈについて説明する。
【００３８】
１本のモノフィラメントの隣合うクリンプ頂点Ｃ１とＣ２の２点を結んだ距離２Ｌの線を上辺とし、それと平行でかつマルチフィラメントの底部Ｂ（マルチフィラメントが織物の厚み方向、モノフィラメントと接する点）と接触する線で形成される長方形の高さ（厚み方向に近い辺の長さ）をモノフィラメントのクリンプ高さｈとする（図３、図５参照）
上記のとおり、本発明にかかる織物においては、経糸または緯糸のいずれか一方の少なくとも一部がモノフィラメントであり、かつ前記いずれか一方以外の経糸または緯糸の少なくとも一部がマルチフィラメントである。なかでも経糸または緯糸のいずれか一方が実質的にモノフィラメントであり、かつ前記いずれか一方以外の経糸または緯糸が実質的にマルチフィラメントであることが好ましい。上記実質的とは、意匠性その他の理由から若干それ以外の繊維を併用し得ることを意味する。
【００３９】
マルチフィラメントは、複数の繊維束からなり、単糸径が総繊度に対して細く、これを織物表面に露出させることで、肌との接触時に柔らかな触感を与えることができるが、摩耗によって単糸が切れ易い。一方、モノフィラメントは、１本の繊維であり、単糸径が太い上、押し潰しに対しても繊維径が変形しにくいため、織物表面に露出させることで、触れると表面硬さやザラつきを感じやすいが、摩耗によって切れ難い。本発明者は、これらの相反する特性を有する繊維を使用し、上記モノフィラメント隠蔽率および上記マルチフィラメント被覆率というパラメータを採用し、両者の好適化を図ることにより、繰り返しの摩擦に対する耐摩耗性と柔らかな肌触りを兼備した織物を提供できることを見出し、本発明を完成させるに至った。
【００４０】
本発明にかかる織物は、上記マルチフィラメント被覆率ａ／Ｌが１．０以上１．５以下であり、かつ、モノフィラメントがマルチフィラメントと融着している場合、上記モノフィラメント隠蔽率ｈ／ｂが０．５以上１．０以下であることを主たる特徴とする。
【００４１】
マルチフィラメント被覆率ａ／Ｌは、織物表面におけるマルチフィラメントとモノフィラメントの露出比率を表している。モノフィラメントは単糸径が太い上、肌との接触時に繊維径が変形しにくいため、触れると表面硬さやザラつきを感じやすい。ａ／Ｌを上記範囲とすることで、単糸径が細く、柔らかな触感を有するマルチフィラメントで表面を覆い、モノフィラメントの露出面積を減らし、柔らかな肌触りを得られる。ａ／Ｌが１．０未満では、モノフィラメントが強く接触し過ぎるため、肌触りが悪くなることを見出した。また、ａ／Ｌが１．５より高いと、モノフィラメントのクリンプ形状の山頂部で摩耗面を支えることができず、多くのマルチフィラメント単糸が摩滅することとなり、耐摩耗性が悪くなってしまう。好ましくは１．２〜１．４である。
【００４２】
モノフィラメント隠蔽率ｈ／ｂは、織物厚み方向におけるマルチフィラメントとモノフィラメントの露出高さの比率を表している。マルチフィラメントは単糸径が細く摩耗によって切れやすいため、ｂがｈよりも大きすぎると耐摩耗性が低下する。ｈ／ｂを上記範囲とすることで丈夫なモノフィラメントのクリンプ形状の山頂部で摩耗面を支え、モノフィラメントの谷部にマルチフィラメントを隠し、摩耗から守ることができ、優れた耐摩耗性が得られる。織物表面が摩擦される際、摩擦時の荷重によってマルチフィラメントの繊維束形状直径はある程度押し潰されるため、上記範囲であれば、ｂがｈより大きくとも、十分な耐摩耗性を与えることができ、かつ柔らかな肌触りも与えられる。モノフィラメントがマルチフィラメントと融着している場合、ｈ／ｂが０．５未満になると、モノフィラメントのクリンプ形状の山頂部で摩耗面を支えることができず多くのマルチフィラメント単糸が摩滅してしまうため耐摩耗性が悪くなる。また、ｈ／ｂが１．０を超えると、モノフィラメントが強く接触し過ぎるため、肌触りが悪くなる。そのためモノフィラメントがマルチフィラメントと融着している場合、ｈ／ｂは０．５〜１．０の範囲とする。好ましくは０．７〜０．９である。
【００４３】
尚、マルチフィラメント被覆率ａ／Ｌとモノフィラメント隠蔽率ｈ／ｂは、モノフィラメントの素材、固有粘度、繊度、延伸倍率、延伸温度、弛緩倍率、弛緩温度、断面形状、織密度、曲げ剛性とマルチフィラメントの素材、撚り係数、繊度、織密度、曲げ剛性を適宜調整することで、各フィラメントのクリンプのしやすさを調整し、製織時の経糸張力と緯糸張力、熱セット加工時の縦方向収縮率と横方向収縮率を適宜選択することにより、経方向、緯方向のクリンプの程度を適宜調整することで制御することができる。
【００４４】
また、モノフィラメントがマルチフィラメントと融着していない場合は、融着している場合よりも、マルチフィラメントを拘束する力が弱く、摩擦時に多くのマルチフィラメント単糸が摩滅し、耐摩耗性に不利である。そのため、マルチフィラメント被覆率ａ／Ｌが１．０以上１．５以下であることに加え、モノフィラメント隠蔽率ｈ／ｂが０．７以上１．０以下と、隠蔽率が小さくなりすぎないようにする。好ましくは０．８〜０．９である。
【００４５】
本発明においては、マルチフィラメントのカバーファクターが８００以上１２００以下であることが好ましく、１０００以上１２００以下であることがより好ましい。ここで、カバーファクターは、以下のように計算される値である。
（カバーファクター）＝（密度：本／２．５４ｃｍ）×√（繊度：ｄｔｅｘ）
【００４６】
マルチフィラメントのカバーファクターが８００未満では、経糸および緯糸の拘束力が不足し、摩耗時に目ズレが発生し、所望の耐久性を得にくい。また、マルチフィラメントのカバーファクターが１２００より大きいと、モノフィラメントのクリンプ形状が平坦になり易く、結果として所望の耐久性が得られにくい。
【００４７】
本発明においては、マルチフィラメントの素材は、特に限定されるものでないが、例えば、ポリエチレンテレフタレート、ポリブチレンテレフタレート、ポリプロピレンテレフタレート、ポリアミド、ポリプロピレン、ポリエチレン、ポリフェニレンサルファイド、アクリルなどがベースポリマーとして好適に使用できる。特に強度面からポリエチレンテレフタレート（ＰＥＴ）がベースポリマーとして好適に使用できる。これらベースポリマーは必要に応じて他成分を共重合した共重合体としたり、他成分を配合した組成物とすることにより改質を施して用いることも可能である。例えば、ＰＥＴ等のポリエステルスルホン酸基を導入することで、カチオン染料での染色を可能としたカチオン可染ポリエステルは、強度と発色性に優れるマルチフィラメントが得られることから好適に使用できる。かかるカチオン可染ポリエステル糸の市販品としては東レ（株）製LOCII等が好適に挙げられる。
【００４８】
本発明で用いるマルチフィラメントには、本発明の目的を損なわない範囲であれば、撚糸や仮撚加工糸やタスラン加工糸やエア加工糸を使用してもかまわないが、タスラン加工糸やエア加工糸によってマルチフィラメントを嵩高くした場合は、マルチフィラメントの断面における織物厚み方向の軸長ｂが過度に大きくなり、耐摩耗性が低下する可能性があるため注意を要する。また、これらの加工や他の素材として難燃剤、帯電防止剤、耐候剤、顔料、艶消剤等の添加剤を混合して使用してもかまわない。また、予め染色した先染め糸として用いても良い。
【００４９】
マルチフィラメントの単糸繊度は１ｄｔｅｘ以上１０ｄｔｅｘ以下であることが望ましく、２ｄｔｅｘ以上６ｄｔｅｘ以下であることがより望ましい。マルチフィラメントの単糸繊度が１ｄｔｅｘ以上であると、必要な曲げ剛性が確保し易く、一方の糸のクリンプ形状を形成し易くなる。マルチフィラメントの単糸繊度が１０ｄｔｅｘ以下であると、手触りのごわつき感が出にくく、柔らかい風合いが得られ易い。
【００５０】
マルチフィラメントの総繊度は、１００ｄｔｅｘ以上２０００ｄｔｅｘ以下であることが望ましく、１５０ｄｔｅｘ以上１７００ｄｔｅｘ以下であることがより望ましく、さらに望ましくは、３００ｄｔｅｘ以上１０００ｄｔｅｘ以下である。マルチフィラメントの総繊度が、１００ｄｔｅｘ以上であると、必要な曲げ剛性が確保し易く、２０００ｄｔｅｘ以下であると織物製造上での取り扱いが容易となる。
【００５１】
また、前記マルチフィラメントの強度としては３．０ｃＮ／ｄｔｅｘ以上の繊維糸条が、織物強度の観点から好ましく使用される。強度条件は高い強度であることが好ましいが、実用的には５．０ｃＮ／ｄｔｅｘ以上１５．０ｃＮ／ｄｔｅｘ以下の範囲のものがより好ましい。
【００５２】
本発明においては、前記マルチフィラメントの撚り係数が０以上１００００以下の弱撚状態であることが好ましく、０以上８５００以下であることがより好ましい。ここで、撚り係数は、次式で求められる。
（撚り係数）＝（撚り数：Ｔ／ｍ）×√（繊度：ｄｔｅｘ）
【００５３】
マルチフィラメントの撚り係数を上記範囲とすることで、マルチフィラメントの断面形状は扁平形となり、モノフィラメントとの接触面積が大きくなることから、モノフィラメントに接触できている単糸が多くなり、１本の単糸にかかる力が分散されることで、単糸切れが発生しにくくなり、耐摩耗性が向上する傾向にある。また、マルチフィラメント被覆率ａ／Ｌが大きくなり、肌触りが良好となる。逆に前記マルチフィラメントの撚り係数が１００００より大きくなった場合には、モノフィラメントと接触できる糸の範囲が狭くなり、接触しない単糸が多くなることから、目ずれが発生し易くなり、耐摩耗性が低下する傾向にある。
【００５４】
摩耗試験による減量が０．５ｇ未満かつ孔開き無しであると、織布の所望の耐久性を得ることが可能であり、使用者にとっては長寿命の織布を得ることができるので好ましい。より好ましくは０．４ｇ未満である。摩耗試験による減量が０．５ｇを超える、あるいは孔開きが発生すると、目標の耐久性を得られない。ここでいう摩耗試験はＪＩＳ  Ｌ１０９６（２０１０）  ８．１９．３  Ｃ法（ＪＩＳハンドブック２０１３）に準じ、テーバー型摩耗試験機により、荷重２５０ｇ、摩耗輪Ｈ−１８、円板直径１００ｍｍの条件にて、４０００回摩耗する試験によるものである。
【００５５】
ＫＥＳ表面摩擦特性値の平均摩擦係数（ＭＩＵ）は試料表面のすべりやすさを表し、値が大きくなるほど表面がすべりにくくなることを示す。また、摩擦係数の変動（ＭＭＤ）は試料表面のざらつき感、凹凸感を表し、値が大きくなるほど表面のざらつきが大きくなることを示す。ＫＥＳ表面摩擦特性値の平均摩擦係数ＭＩＵが０．１０〜０．４２であり、かつ平均摩擦係数の変動ＭＭＤが０．０１〜０．０７であることが好ましい。より好ましくは、平均摩擦係数ＭＩＵが０．２０〜０．４０であり、かつ平均摩擦係数の変動ＭＭＤが０．０２〜０．０６５である。さらに好ましくは、平均摩擦係数ＭＩＵが０．２５〜０．３８であり、かつ平均摩擦係数の変動ＭＭＤが０．０２５〜０．０６０である。
【００５６】
本発明においては、前記モノフィラメントの曲げ剛性が１ｃＮ以上、６ｃＮ以下であることが好ましい。モノフィラメントの曲げ剛性が１ｃＮ以上であると、骨材としての役割を果たし、摩擦時に目ズレが発生しにくくなり、耐摩耗性が良好である。６ｃＮ以下であると、モノフィラメントが剛直になりすぎず、クリンプ形状を形成し易くなるため、糸の拘束力が十分得られ、摩擦時に目ずれが発生しにくくなるか、モノフィラメント隠蔽率ｂ／ｈが高くなることで、良好な耐磨耗性が得られる。
【００５７】
本発明においては、モノフィラメントの素材は、特に限定されるものでないが、例えば、ポリエチレンテレフタレート、ポリブチレンテレフタレート、ポリプロピレンテレフタレート等のポリエステル、ポリアミド、ポリプロピレン、ポリエチレン等のポリオレフィン、ポリフェニレンサルファイド、ポリエステル系エラストマー、ポリスルフィド系エラストマー、ポリウレタン系エラストマーなどがベースポリマーとして好適に使用できる。ただし、ポリマーとして曲げ剛性が低い素材をベースポリマーとして使用してモノフィラメントとすることで、マルチフィラメントを細繊度品とした場合でも、所望のクリンプ形状を形成し易いため、より薄くて軽量な織物とすることができる。このような観点から、ポリエステル系エラストマー、ポリスルフィド系エラストマー、ポリウレタン系エラストマーなどのエラストマーをベースポリマーとする弾性糸がさらに好適に使用でき、ポリエステル系エラストマーをベースポリマーとする弾性糸がさらに好適に使用できる。
【００５８】
ポリエステル系エラストマーはハードセグメントとソフトセグメントからなり、ハードセグメントでは、主に芳香族ジカルボン酸またはそのエステル形成性誘導体と、ジオールまたはそのエステル形成性誘導体から形成される芳香族ポリエステル単位を主たる構成単位とすることが好ましい。さらにソフトセグメントは、脂肪族ポリエーテル単位及び／または脂肪族ポリエステル単位とジオールを主たる構成単位とするものが好ましい。
【００５９】
一般に同じポリマーで製造されたフィラメントであれば、繊度が低い方が曲げ剛性が低く、さらに総繊度が同じであれば、モノフィラメントよりもマルチフィラメントの方が曲げ剛性が低い傾向にある。そして曲げ剛性が低い場合にクリンプを形成しやすい傾向にある。本発明においては、織物とした場合にモノフィラメントとマルチフィラメントのクリンプを適宜なバランスとし、糸の拘束力が高めるとともに、マルチフィラメントとモノフィラメントの露出バランスを制御する点からモノフィラメントの好ましい繊度範囲は、マルチフィラメントの総繊度の０．２倍以上１．５倍以下であり、より好ましくは０．３倍以上１．０倍以下、さらに好ましくは０．４倍以上０．８倍以下である。モノフィラメントの繊度が、マルチフィラメント総繊度の０．２倍以上であれば、モノフィラメントの剛性および張力により、マルチフィラメントが曲げられ易く、モノフィラメントの繊度が、マルチフィラメント総繊度の１．５倍以下であれば、マルチフィラメントの剛性および張力によりモノフィラメントが曲げられ易く、両方の糸のクリンプが適切なバランスで形成され易い。
【００６０】
本実施態様において、織物を構成する経糸と緯糸とは、求められる通気性を阻害しない範囲であれば、融着していることが好ましい。融着させることで、目ズレが発生しにくくなり、耐摩耗性が向上する。ただし、マルチフィラメントの表層を融着すると柔らかい肌触りを損ない易く好ましくない。
【００６１】
モノフィラメントは芯鞘複合糸等の複合糸であっても、糸全体が同じ素材で構成される非複合糸であってもよい。モノフィラメントである経糸または緯糸のいずれかと、前記いずれか一方以外の経糸または緯糸の少なくとも一部に用いるマルチフィラメントとを融着させる場合、モノフィラメントとしては芯鞘複合糸であることが望ましい。この場合、前記モノフィラメントの鞘成分を構成する素材の融点が、前記モノフィラメントの芯成分を構成する素材の融点よりも少なくとも１０℃低いことが望ましい。通常モノフィラメントの鞘部分全体がその他の糸に融着することが望ましいが、前記モノフィラメントの鞘成分の融点が、前記モノフィラメントの芯成分の融点＋１０℃未満であると、熱セット温度が芯成分の融点を超えた場合に熱セット時に芯成分まで溶けてしまい、融着部分で強度が低下する懸念がある。なお、上記芯鞘複合糸あるいは非複合糸であるモノフィラメントは、いずれも融着させない場合にも用いることができる。
【００６２】
モノフィラメントが芯鞘構造を取る場合の素材の種類は、芯成分と鞘成分が同成分で構成されていても異なっていても良い。ただし、芯成分と鞘成分の接着性を高める観点から、芯成分と鞘成分は同成分を含んでいることが望ましく、芯成分と鞘成分が同成分で構成されていることがより望ましい。なかでも芯成分と鞘成分がそれぞれ共通する構成成分を含む複数の構成成分から構成される共重合体で、それら複数の構成成分の組成比等をかえることにより融点の異なる芯成分、鞘成分とすることがさらに望ましい。
【００６３】
なかでも融点１９０〜２５０℃のポリエステル系エラストマーからなる芯成分と融点１４０〜１９０℃のポリエステル系エラストマーからなる鞘成分を有する芯鞘複合繊維であることが熱セット時の接着性と糸強度の点から最も好ましい。
【００６４】
本発明の織物の目付けは１００〜５００ｇ／ｍ２の範囲内であることが望ましく、１００〜３００ｇ／ｍ２であることがより望ましく、１００〜２００ｇ／ｍ２であることがより望ましい。目付けが１００ｇ／ｍ２以上であると、求められる耐久性が得られ易い。一方で目付けが５００ｇ／ｍ２以下であると、軽量化のメリットが得られ易い。
【００６５】
本発明の織物の製造は、基本的にはマルチフィラメントの加撚、２）製織、３）熱処理等の通常の方法により実施することができる。
【００６６】
尚、熱処理がなくても効果を奏するが、熱処理を行い、一方の糸とマルチフィラメントを融着させるほうがより望ましい。鞘部の融点が芯部の融点よりも少なくとも１０℃低い芯鞘構造のモノフィラメントを用いて本発明の織物を構成した場合、熱処理温度は鞘部の融点より高く、かつ芯部の融点よりも低い温度を採用するのが好ましい。熱処理は、例えば、１５０〜２２０℃の温度で３０〜１２０秒で行うことができる。
【００６７】
本実施態様における織物の組織は、平組織、綾組織、朱子組織や、これらの組織を組み合わせた二重織等の組織を用途に応じて適宜選定すればよい。平組織は経糸と緯糸が互いに拘束する点が多く、目ズレしにくいため好ましい。ホツレ防止などの取り扱い性も良好である。また、製織方法や使用する織機は、本発明の織物が得られる限り特に限定されるものではなく、適宜選定すればよい。
【００６８】
本発明で規定する範囲の織物を得るための製織条件は用いる繊維の特性により異なるため一概にはいえない。例えば経糸張力と緯糸張力の場合、用いる繊維の特性やその組み合わせにより異なるため特定範囲に限定することは困難であるが、これらは相互に作用しながら、経糸と緯糸のクリンプ形状に影響し、マルチフィラメント被覆率ａ／Ｌとモノフィラメント隠蔽率ｈ／ｂを変化させる。経糸張力が低い、あるいは緯糸張力が高い場合には、経糸クリンプは小さく、緯糸クリンプが大きくなり易く、経糸張力が高い、あるいは緯糸張力が低い場合には、経糸クリンプは大きく、緯糸クリンプは小さくなり易い。
【００６９】
熱セット加工時の縦方向収縮率、横方向収縮率も、用いる繊維の特性やその組み合わせにより異なるため特定範囲に限定することは困難であるが、これらは相互に作用しながら、経糸と緯糸のクリンプ形状に影響し、マルチフィラメント被覆率ａ／Ｌとモノフィラメント隠蔽率ｈ／ｂを変化させる。縦方向収縮率が高い、あるいは横方向収縮率が低い場合には、経糸クリンプは小さく、緯糸クリンプが大きくなり易く、縦方向収縮率が低い、あるいは横方向収縮率が高い場合には、経糸クリンプは大きく、緯糸クリンプは小さくなり易い。
【００７０】
したがって、製織条件を選択する場合には、用いる繊維の特性、組み合わせを鑑み、織糸のクリンプ形状が本発明で規定する範囲内となるよう適宜調整すればよい。
【００７１】
本実施態様の織物は、靴の表皮材、作業服、カバン地、車輌の座席シート部材、靴の表皮材等の部材、サッカーやバレーなどスポーツ用ボールの部材、粘着テープ、不織布の基布、インテリア部材、車輌・住宅内層用部材、および土木用資材などの用途に用いられる。
【実施例】
【００７２】
次に、本発明の織物について、以下実施例に基づき、説明する。実施例において使用した特性の測定法は以下の通りである。
【００７３】
１．マルチフィラメント被覆率（以下「被覆率」と略称する場合もある）
経糸（または緯糸）であるモノフィラメント１の方向と平行な方向に緯糸（または経糸）であるマルチフィラメント２を切断した試料（織物）を、非緊張状態で試料台に接着した状態にて走査型電子顕微鏡（ＳＥＭ）を用いて４０倍で拡大写真を撮影し、緯糸(または経糸)であるマルチフィラメントの断面における織物表面方向の軸長ａ（ｍｍ）と、相隣り合ったマルチフィラメントの中心間距離Ｌ（ｍｍ）を、それぞれ５カ所について測定し、次式によってマルチフィラメント被覆率（ａ／Ｌ）を求め、その平均を算出した（図１参照）。
マルチフィラメント被覆率（ａ／Ｌ）＝ａ÷Ｌ
ａ ：マルチフィラメントの断面における織物表面方向の軸長
Ｌ ：隣り合ったマルチフィラメントの中心間距離
【００７４】
２．モノフィラメント隠蔽率（以下「隠蔽率」と略称する場合もある）
モノフィラメント１方向と平行にマルチフィラメント２を切断した試料（織物）を、非緊張状態で試料台に接着した状態にて拡大写真を撮影し、マルチフィラメント２の断面における織物厚み方向の軸長ｂ（ｍｍ）と、モノフィラメント糸のクリンプ高さｈ（ｍｍ）を、それぞれ５カ所について測定し、次式によってマルチフィラメント被覆率（ｈ／ｂ）を求め、その平均を算出した（図１参照）。
マルチフィラメント被覆率（ｈ／ｂ）＝ｈ÷ｂ
ｂ ：マルチフィラメントの断面における織物厚み方向の軸長
ｈ ：モノフィラメントのクリンプ高さ
【００７５】
３．織密度
ＪＩＳ  Ｌ１０９６：２０１０  ８．６．１Ａ法に準じて、異なる５ヶ所について拡大鏡で織物表面（ひょうめん）を観察し、２５．４ｍｍ区間の経糸及び緯糸の本数を数え、それぞれの平均値を算出した。
【００７６】
４．繊度
ＪＩＳ  Ｌ１０１３：２０１０  ８．３．１Ｂ法に準じて、正量繊度を測定して繊度とした。
【００７７】
５．カバーファクター
カバーファクター＝（織密度：本／２．５４ｃｍ）×√（繊度：ｄｔｅｘ）で算出した。
【００７８】
６．撚り係数
ＪＩＳＬ１０１３：２０１０  ８．１３．１に従い、浅野機器（株）製の検撚機を用いて、つかみ間隔を５０ｃｍとして２．９４ｍＮ×表示デシテックスの初荷重の下で試料を取り付け、撚り数を測定し、２倍して１ｍあたりの撚り数を求めた。下記式を用いて、撚り係数を算出した。
撚り係数＝（撚り数：Ｔ／ｍ）×√（繊度：ｄｔｅｘ）
【００７９】
７．モノフィラメントの曲げ剛性
水平方向に１０ｍｍ間隔で２本設置された直径２ｍｍのステンレス棒の下に、長さ約４ｃｍにカットしたモノフィラメントをセットし、２本のステンレス棒の中央部の位置でモノフィラメントに直径１ｍｍのＪ字型ステンレス製フックを掛け、（株）メネベア製ＴＣＭ−２００型万能引張・圧縮試験機を用いて、ステンレス製フックを速度５０ｍｍ／分で引き上げ、この時生じる最大応力で曲げ剛性を評価した。
【００８０】
８．融着の有無
１０ｍｍ×１０ｍｍのサンプルを採取し、走査型電子顕微鏡（ＳＥＭ）にて１００倍で織物表面の表（おもて）面と裏面とを観察し、繊維の融着有無を確認した。
【００８１】
９．テーバー摩耗試験
ＪＩＳ  Ｌ１０９６：２０１０  ８．１９．３  Ｃ法に準じ、テーバー型摩耗試験機により、荷重２５０ｇ、摩耗輪Ｈ−１８、円板直径１００ｍｍの条件にて、４０００回摩耗した後の重量を測定し、試験前との重量差（ｇ）を、「４０００回減重量」とした。サンプル片の破れ判定として、孔開き無し：○、孔開き有り：×とした。耐摩耗性の総合判定として、４０００回減重量が０．５ｇ未満かつ孔開き無しを合格（○）とし、その他は不合格（×）とした。
【００８２】
１０．表面摩擦感評価
カトーテック製ＫＥＳ−ＳＥ摩擦感テスターを用い、摩擦係数（ＭＩＵ）と摩擦係数の変動（ＭＭＤ）を測定した。
【００８３】
評価条件は、試験台移動速度１．００ｍｍ／秒、摩擦静荷重５０ｇ、摩擦子は１０ｍｍ角ピアノワイヤとし、経緯２方向をそれぞれ３回測定し、その平均値を求めた。  
【００８４】
摩擦係数（ＭＩＵ）は試料表面のすべりやすさを表し、値が大きくなるほど表面がすべりにくくなることを示す。判定として、○ ： すべりやすい（ＭＩＵ＝０．４０以下）、△：ややすべりやすい（ＭＩＵ＝０．４０超０．４２以下）、×：すべりにくい（ＭＩＵ＝０．４２超）とした。摩擦係数の変動（ＭＭＤ）は試料表面のざらつき感、凹凸感を表し、値が大きくなるほど表面のざらつきが大きくなることを示す。判定として、○：ざらつきが少ない（ＭＭＤ＝０．０５以下）、△：ややざらつく（ＭＭＤ＝０．０５超０．０７以下）、×：ざらつきがある（ＭＭＤ＝０．０７超）とした。
【００８５】
１１．目付
ＪＩＳ  Ｌ１０９６：２０１０  ８．３．２Ａ法に準じて、２００ｍｍ×２００ｍｍのサンプルを３枚採取し、それぞれの絶乾質量を測定し、１ｍ２あたりの質量を求め、その平均値を算出した。
【００８６】
（実施例１〜４及び比較例１〜４）
熱可塑性ポリエステル系エラストマーとして、東レ・デュポン製“ハイトレル”（登録商標）６３４７融点２１５℃を芯成分とし、“ハイトレル”（登録商標）４０５６融点１５３℃を鞘成分とし、それぞれのペレットを乾燥した後、別々のエクストルーダーで溶融し、それぞれギヤポンプで計量して複合パック中に流入し、押出機に供給し、その質量比率が芯：鞘＝７０：３０である７００ｄｔｅｘのモノフィラメント弾性糸を得た。この弾性糸の曲げ剛性は１．０ｃＮであり、緯糸として用いた。
【００８７】
また、経糸として、カチオン可染ポリエステル糸（東レ製ＬＯＣII）の１６７ｄｔｅｘ−４８フィラメント糸を１０本合糸し、総繊度１６７０ｄｔｅｘ−４８０フィラメントとし、経糸撚係数が表１となる様、撚を掛けた糸を用いた。経糸張力等の製織条件を調整し、表１記載の平織の織物を作製し、得られた織物をピンテンターにて入出の幅を同一、経糸方向のオーバーフィード率０％として、１８０℃の温度で１分間熱処理を行った。その後、通常のカチオン染料染色加工方法に準じて染色加工を行った。仕上がった織物はいずれも、鞘成分のポリエステル系エラストマーが織物の経糸および緯糸の交点部分に接着固化していた。また、仕上がった織物の経糸密度および緯糸密度は表１に記載の通りである。
【００８８】
実施例１〜４は、緯糸密度と経糸撚係数のうち、いずれかの数値が異なるが、被覆率と隠蔽率のバランスに優れており、耐摩耗性に優れ、かつ肌触りも柔らかいことを確認した。
【００８９】
比較例１〜４は、経糸密度と緯糸密度と経糸撚係数のうち、いずれかの数値が本発明の範囲外であるが、いずれも被覆率と隠蔽率のバランスが悪く、耐摩耗性と肌触りのいずれかが不足している。具体的には比較例１は、隠蔽率が小さすぎる場合の例であるが、経糸が扁平形状となり被覆率が高いため、肌触りは柔らかいが、隠蔽率が低く、耐摩耗性が悪いものしか得られなかった。比較例２は、隠蔽率が大きすぎる場合の例であるが、モノフィラメントが表面に露出し、肌触りが硬いものしか得られなかった。比較例３は、被覆率が小さすぎるため、下限値未満の場合を示す。モノフィラメントが表面に露出し、肌触りが硬いものしか得られなかった。比較例４も、被覆率が小さすぎる場合の例であるが、モノフィラメントが表面に露出し、耐摩耗性は非常に優れるが肌触りが硬いものしか得られなかった。
【００９０】
（実施例５）
熱可塑性ポリエステル系エラストマーとして、東レ・デュポン製“ハイトレル”（登録商標）６３４７融点２１５℃を芯成分とし、“ハイトレル”（登録商標）４０５６融点１５３℃を鞘成分とし、それぞれのペレットを乾燥した後、別々のエクストルーダーで溶融した後、それぞれギヤポンプで計量して複合パック中に流入し、押出機に供給し、“ハイトレル”（登録商標）６３４７融点２１５℃のポリエステル系エラストマーを芯成分、“ハイトレル”（登録商標）４０５６融点１５３℃のポリエステル系エラストマーを鞘成分とし、その質量比率が芯：鞘＝７０：３０である４００ｄｔｅｘのモノフィラメント弾性糸を得た。この弾性糸の曲げ剛性は０．３ｃＮであり、この弾性糸を緯糸として用いた。
【００９１】
経糸として、カチオン可染ポリエステル糸（東レ製ＬＯＣII）の１６７ｄｔｅｘ−４８フィラメント糸を５本合糸し、総繊度８３５ｄｔｅｘ−２４０フィラメントの経糸撚係数が２８９０となる様、撚を掛けた糸を用いた。経糸張力等の製織条件を調整し、表１記載の平織の織物を作製し、得られた織物をピンテンターにて入出の幅を同一、経糸方向のオーバーフィード率０％として、１８０℃の温度で１分間熱処理を行った。仕上がった織物は、鞘成分のポリエステル系エラストマーが織物の経糸および緯糸の交点部分に接着固化していた。また、仕上がった織物の経糸密度および緯糸密度は表１に記載の通りである。
【００９２】
実施例５は、被覆率と隠蔽率のバランスに優れており、耐摩耗性に優れ、かつ肌触りも柔らかいことを確認した。
【００９３】
（実施例６〜８及び比較例５、６）
熱可塑性ポリエステル系エラストマーとして、東レ・デュポン製“ハイトレル”（登録商標）６３４７融点２１５℃のペレットを乾燥した後、エクストルーダーで溶融し、ギヤポンプで計量して複合パック中に流入し、押出機に供給し、７００ｄｔｅｘのモノフィラメント弾性糸を得た。この弾性糸を緯糸として用いた。また、経糸として、カチオン可染ポリエステル糸（東レ製ＬＯＣII）の１６７ｄｔｅｘ−４８フィラメント糸を10本合糸し、総繊度１６７０ｄｔｅｘ−４８０フィラメントとし、経糸撚係数が表１となる様、撚を掛けた糸を用いた。経糸張力等の製織条件を調整し、表１記載の平織の織物を作製し、得られた織物をピンテンターにて入出の幅を同一、経糸方向のオーバーフィード率０％として、１８０℃の温度で１分間熱処理を行った。その後、通常のカチオン染料染色加工方法に準じて染色加工を行った。仕上がった織物の経糸密度および緯糸密度は表１に記載の通りである。仕上がった織物を構成する各糸について融着部位は見られなかった。
【００９４】
実施例６〜８は、緯糸密度と経糸撚係数のうち、いずれかの数値が異なるが、いずれも被覆率と隠蔽率のバランスに優れており、耐摩耗性に優れ、かつ肌触りも柔らかいことを確認した。
【００９５】
比較例５および比較例６は、ともに隠蔽率が小さすぎるため、耐摩耗性が悪いものしか得られなかった。
【００９６】
（比較例７）
熱可塑性ポリエステル系エラストマーとして、東レ・デュポン製“ハイトレル”（登録商標）６３４７融点２１５℃を芯成分とし、“ハイトレル”（登録商標）４０５６融点１５３℃を鞘成分とし、それぞれのペレットを乾燥した後、別々のエクストルーダーで溶融した後、それぞれギヤポンプで計量して複合パック中に流入し、押出機に供給し、その質量比率が芯：鞘＝７０：３０である７００ｄｔｅｘのモノフィラメント弾性糸を得た。この弾性糸の曲げ剛性は１．０ｃＮであり、緯糸として用いた。
【００９７】
また、経糸として、ポリエチレンテレフタレートからなる総繊度１６７０ｄｔｅｘ−２８８フィラメントのポリエステルマルチフィラメント糸（東レ製高強力ポリエステル）を、経糸撚係数が表１となる様、撚を掛けた糸を用いた。経糸張力等の製織条件を調整するとともに緯糸密度を３３本／２．５４ｃｍとし、経密度を２５本／２．５４ｃｍとして、表１記載の平織の織物を作製した。得られた織物をピンテンターにて入出の幅を同一、経糸方向のオーバーフィード率０％として、１８０℃の温度で２分間、経方向にのみ２０％オーバーフィードしながら熱処理を行った。仕上がった織物は、鞘成分のポリエステル系エラストマーが織物の経糸および緯糸の交点部分に接着固化していた。また、仕上がった織物の経糸密度および緯糸密度は表１に記載の通りである。
【００９８】
比較例７は、被覆率が小さすぎ、隠蔽率が大きすぎるため、耐摩耗性は非常に優れるが、肌触りが硬いものであった。
【００９９】
【表１】
0006582939.tif 000002
【０１００】
表１の結果より、本発明の織物は耐摩耗性、肌触りが良好であることがわかる。
【符号の説明】
【０１０１】
１：モノフィラメント
２：マルチフィラメント
ａ：マルチフィラメントの断面における織物表面方向の軸長
ｂ：マルチフィラメントの断面における織物厚み方向の軸長
Ｌ：隣り合ったマルチフィラメントの中心間距離
ｈ：モノフィラメントのクリンプ高さ
Ｂ：マルチフィラメントの底部
Ｃ１：クリンプ頂点
Ｃ２：クリンプ頂点
【図１】
0006582939.tif 000003
【図２】
0006582939.tif 000004
【図３】
0006582939.tif 000005
【図４】
0006582939.tif 000006
【図５】
0006582939.tif 000007